ТКАНЬ

Полезная модель относится к текстильной промышленности, а именно к производству тканей для кожгалантерейной промышленности, изготовленных способом ткачеста и предназначенных для изготовления рюкзаков, сумок, чемоданов чехлов для одежды, а также заявляемая ткань может быть использована для изготовления палаток, тентов и пр.
РТзвестна ткань, выполненная полотняным переплетением основных и уточных нитей, содержащих синтетические нити и смешанную пряжу. Основные нити представляют собой полиэфирно-вискозную пряжу, а уточные - комплексные полиэфирные нити, при соотношении синтетического и искусственного сырья в ткани 4 - 2,5: 1. В основе используют нить с линейной плотностью 11,0 текс, а в утке используют нить с линейной плотностью 24,0 текс, причем количество нитей на 10 см по основе составляет 448-459, а по утку 286-304. ( Авторское свидетельство СССР № 1567673 от 05.07.1988 ТКАНЬ.)
Данная ткань обладает низкими разрывными характеристиками и низкой стойкостью к истиранию, что в свою очередь снижает износостойкость ткани.
В основу настоящей полезной модели была положена задача разработать конструкцию ткани, в которой основные и уточные нити были бы выполнены из таких материалов, чтобы можно было получить ткань с улучшенными эксплуатационными свойствами путем повышения разрывных характеристик и стойкости к истиранию.
Поставленная задача решается за счет того, что предложена ткань, выполненная переплетением основных и уточных нитей, в которой новым является то, что в основе используют нить полиэфирную комплексную пневмосоединенную с линейной плотностью 11,0 текс, а в утке используют нить полиэфирную текстурированную малой растяжимости с линейной плотностью 36,4 текс, причем количество нитей на 10 см по основе составляет 435-453, а по утку 256-272.
Использование в основе полиэфирных комплексных пневмосоединенных нитей и в утке полиэфирных текстурированных малой растяжимости нитей придает ткани упругую эластичность, что повышает ее эксплуатационные свойства такие как прочностные характеристики, а именно разрывные и раздираюшие характеристики и стойкость к истиранию.
ТКАНЬ
МПКбООЗ D 15/00
Новым является так же то, что ткань выполнена саржевым переплетением.
Саржевое переплетение позволяет получить более ровную поверхность, практически, непиллингуемую.
Сущность настоящей полезной модели станет более понятной при рассмотрении нижеследующих примеров ее осуществления со ссылкой на прилагаемые чертежи, на которых изображено:
Фиг. 1 - схема переплетений нитей; Фиг. 2 - продольный разрез.
В таблице представлены физико-механические показатели ткани с различными плотностями по основе и по утку, с разной линейной плотностью нитей.
ПРИМЕР 1.
Заявляемая ткань саржевого переплетения из нитей 1 полиэфирных комплексных пневмосоединенных в основе и нити 2 полиэфирной текстурированной малой растяжимости в утке выработана на пневматических ткацких станках.
Процессы беления, кращения или печатания заключительной отделки осуществлялись по разработанной на предприятии технологии на комплекте оборудования, предназначенного для отделки полиэфирных тканей щириной 150 - 160 см.
В качестве нити 1 для основы ткани использована нить полиэфирная комплексная пневмосоединенная линейной плотности 11,0 текс с количеством одиночных нитей 60000 щтук. Использование данных нитей 1 в основе позволяет повысить эффективность процесса выработки ткани путем снижения затрат, связанных с исключением процессов кручения по сравнению с использованием в основе пряжи.
В качестве уточных нитей 2 используют нить полиэфирную текстурированную малой растяжимости линейной плотности 36,4 текс. Использование синтетической нити в утке позволяет повысить эксплуатационные свойства ткани:
-разрывные нагрузки по утку - от 160 до 168 кгс;
-удлинение при разрыве по утку - от 50 до 54 кгс;
-стойкость к истиранию - 11650 - 11750 циклов.
Состав применяемого сырья, а именно 200% полиэфирных волокон в основе и утке, оптимальным образом обеспечивает наилучшие эксплуатационные свойства заявляемой ткани.
Выполнение ткани саржевым переплетением позволяет получить ровную гладкую поверхность.
ПРИМЕР 2.
Аналогичен примеру I, но в качестве уточных нитей использована нить полиэфирная текстурированная средней растяжимости с линейной плотностью 24,0 текс.
Как видно из таблицы, данная ткань, в которой уточные нити имеют меньшую линейную плотность, уступает заявляемой ткани по эксплуатационным свойствам, а именно имеет меньшую износостойкость и прочность на разрыв.
ПРИМЕР 3.
Аналогичен примеру 1, но в качестве основных и уточных нитей использована нить полиэфирная комплексная линейной плотности 28,3 текс.
Использование в качестве основной и уточной нитей нити более высокой линейной плотности приводит к повышению разрывной нагрузки.
Однако, как видно из таблицы, износостойкие свойства данной ткани значительно снижаются по сравнению с заявляемой, ввиду того, что используется другой вид сырья - нити комплексные вместо комплексных пневмосоединенных и текстурированных нитей.
Таким образом заявляемая ткань отличается хорошей технологичностью, высокими эстетическими и потребительскими свойствами, в частности, блестяшей, гладкой и ровной поверхностью, практически непиллингуемуой. Синтетические нити в основе придают заявляемой ткани высокую устойчивость к истиранию, формоустойчивость, малую усадку, т.е. высокие потребительские свойства, что позволяет использовать ее для изготовления рюкзаков, сумок, чемоданов, чехлов для одежды, палаток и т.п.